(57)【要約】【課題】生分解性樹脂にて形成したソフトルアー本体に、光沢を有するレーヨン繊維を混入することにより集魚効果を高めることを可能とするとともに、レーヨン繊維自体も生分解性であることから、光沢素材又はカラーリング素材としてレーヨン繊維を混入した生分解性樹脂製ソフトルアーの全てを分解し、環境に与える影響を最小にすることを可能としている。【解決手段】生分解性樹脂にて形成したソフトルアー本体１に、光沢を有するレーヨン繊維を混入する。【選択図】    図１
2004313054.tif 000002
【特許請求の範囲】
【請求項１】
生分解性樹脂にて形成したソフトルアー本体に、光沢を有するレーヨン繊維を混入したことを特徴とする、生分解性樹脂製ソフトルアー。
【請求項２】
レーヨン繊維は、ビスコースレーヨン又はキュプラであることを特徴とする、請求項１の生分解性樹脂製ソフトルアー。
【請求項３】
レーヨン繊維は、ソフトルアー本体に対し０．５ｗｔ％〜３．０ｗｔ％混入するものであることを特徴とする、請求項１又は２の生分解性樹脂製ソフトルアー。
【請求項４】
レーヨン繊維は、太さ１７デニール〜３３０デニールであることを特徴とする、請求項１、２又は３の生分解性樹脂製ソフトルアー。
【請求項５】
レーヨン繊維は、長さ０．３ｍｍ〜１０．０ｍｍであることを特徴とする、請求項１、２、３又は４の生分解性樹脂製ソフトルアー。
【請求項６】
ソフトルアー本体及び／又はレーヨン繊維は、着色又は染色し、この着色又は染色に用いる着色剤又は染料に含まれる特定元素が、ソフトルアー本体及び／又はレーヨン繊維において、カドミウム０．５ｐｐｍ、鉛５０．０ｐｐｍ、砒素３．５ｐｐｍ、銅３７．５ｐｐｍ、セレン０．７５ｐｐｍ、クロム５０．０ｐｐｍ、水銀０．５ｐｐｍ、フッ素１００．０ｐｐｍ、ニッケル２５．０ｐｐｍ、亜鉛１５０．０ｐｐｍ、モリブデン１．０ｐｐｍ以下であることを特徴とする請求項１、２、３、４又は５の生分解性樹脂製ソフトルアー。
【請求項７】
ソフトルアー本体は、生分解性樹脂１５．０〜８５．０ｗｔ％、可塑剤１５．０〜８５．０ｗｔ％を６０℃〜８０℃で３０分〜６０分混合させた後、色素０．０１〜０．１ｗｔ％、安定剤０．５〜１．０ｗｔ％、集魚オイル０．５〜１０．０ｗｔ％を加えて混合し、これを６０℃〜８０℃で３０〜６０分加熱し、この加熱後、重合開始剤を０．１〜５．０ｗｔ％混合し、この混合物を１２５℃〜１４０℃で３０秒〜３分加熱成形して得るものであることを特徴とする、請求項１、３又は６の生分解性樹脂製ソフトルアー。
【発明の詳細な説明】
【０００１】
【産業上の利用分野】
本発明は、釣りに使用する生分解性ソフトルアーに係るもので、ソフトルアーの生分解機能を損なうことなく集魚効果を向上し、釣果を増すことを目的とするものである。
【０００２】
【従来の技術】
【特許文献１】特開平１１−７５６２６号公報
【特許文献２】特開平１１−１６９０２５号公報
【０００３】
従来、釣りに用いるルアーとしては、大別してハードルアーとソフトルアーが存在する。ソフトルアーは、魚がソフトルアーをくわえた場合の感触がハードルアーよりも良好であること等から、釣果を上げるために効率が良いため近年多用されている。しかしながら、このソフトルアーは一般的に塩化ビニル樹脂等で形成されるために、自然界に放置されたり、魚が摂餌した場合に自然界に於てほとんど分解されることなくそのまま残存する結果となる。そのため、自然界に放置された塩化ビニル等を主体とするソフトルアーが、環境破壊を生じる可能性が高く、また、摂餌した魚の体内にソフトルアーがいつまでも残留するために、魚の生存においても好ましくない影響を与えるものである。
【０００４】
そこで、近年これらの弊害を除去するため、自然界に放置した場合に一定の時間経過とともに分解し、自然界に還元されるソフトルアーが開発されている。たとえば、特許文献１及び特許文献２に記載の発明の如く、不飽和結合を含む脂肪酸ポリエステルを架橋したもの等が開発されるようになっている。これらのソフトルアーは、従来から使用されているポリ塩化ビニル、ポリ酢酸ビニル等に可塑剤を加えたソフトルアーと同等の柔らかさや透明性を持ち、しかも自然環境下、コンポスト条件下、あるいは加水分解条件下で良好に分解し、環境に優しい特性を有するものとして優れたものとなっている。
【０００５】
一方ソフトルアーとして集魚効果を向上し釣果を増すため、ソフトルアー本体にカラーリングを施すことが行われている。カラーリングの一つの方法は、ソフトルアー本体とは異なる色彩の小片をソフトルアー本体に混入し、このソフトルアーを自然の餌に近い模様としたり、反射性の素材を混入して魚に注目させる方法が行われている。このようなカラーリングを施したソフトルアーが自然光の中で移動することにより躍動感が生じ、魚のソフトルアーへの注目度を向上し釣果を増すことが可能となる。
【０００６】
【発明が解決しようとする課題】
しかしながら、従来より、ポリプロピレン等の難分解性樹脂をカラーリング素材として使用しているため、ソフトルアー本体を生分解性樹脂により形成した場合であっても、従来方法によりカラーリング処理を行うと、難分解性のカラーリング素材が自然界に残存してしまう。そのため、結局は環境に好ましくない影響を与えるものとなる。
【０００７】
また、魚へのアピールの向上を目的として、ソフトルアー本体に顔料を塗布した後に金属蒸着することにより、カラーリング素材に光沢を出すよう加工する場合もある。その場合には、着色に顔料の塗布と、金属蒸着の異なる２つの工程を経なければならないため二度手間となる。また、光沢素材とカラーリング素材をソフトルアー本体に別個に混入して、集魚効果を向上させようとするものが存在するが、この場合も従来はポリプロピレン等の難分解性の素材を用いているものであった。
【０００８】
本発明は上述の如き課題を解決しようとするものであって、生分解性樹脂にて形成したソフトルアー本体に、光沢素材又はカラーリング素材を混入して集魚効果を向上させた場合にも、光沢素材又はカラーリング素材が自然界に長期間残存することなくソフトルアーの全てを短期間で分解し、環境に与える影響を最小限にすることを可能とするとともに、光沢素材又はカラーリング素材の製造を容易かつ安価にすることを可能とするものである。
【０００９】
【課題を解決するための手段】
本発明は上述の如き課題を解決するため、生分解性樹脂にて形成したソフトルアー本体に、光沢を有するレーヨン繊維を混入して成るものである。
【００１０】
また、レーヨン繊維は、ビスコースレーヨン又はキュプラであっても良い。
【００１１】
また、レーヨン繊維は、ソフトルアー本体に対し０．５ｗｔ％〜３．０ｗｔ％混入するものであっても良い。
【００１２】
また、レーヨン繊維は、太さ１７デニール〜３３０デニールであっても良い。
【００１３】
また、レーヨン繊維は、長さ０．３ｍｍ〜１０．０ｍｍであっても良い。
【００１４】
また、ソフトルアー本体及び／又はレーヨン繊維は、着色又は染色し、この着色又は染色に用いる着色剤又は染料に含まれる特定元素が、ソフトルアー本体及び／又はレーヨン繊維において、カドミウム０．５ｐｐｍ、鉛５０．０ｐｐｍ、砒素３．５ｐｐｍ、銅３７．５ｐｐｍ、セレン０．７５ｐｐｍ、クロム５０．０ｐｐｍ、水銀０．５ｐｐｍ、フッ素１００．０ｐｐｍ、ニッケル２５．０ｐｐｍ、亜鉛１５０．０ｐｐｍ、モリブデン１．０ｐｐｍ以下であっも良い。
【００１５】
また、ソフトルアー本体は、生分解性樹脂１５．０〜８５．０ｗｔ％、可塑剤１５．０〜８５．０ｗｔ％を６０℃〜８０℃で３０分〜６０分混合させた後、色素０．０１〜０．１ｗｔ％、安定剤０．５〜１．０ｗｔ％、集魚オイル０．５〜１０．０ｗｔ％を加えて混合し、これを６０℃〜８０℃で３０〜６０分加熱し、この加熱後、重合開始剤を０．１〜５．０ｗｔ％混合し、この混合物を１２５℃〜１４０℃で３０秒〜３分加熱成形して得るものであっても良い。
【００１６】
【作用】
本発明は上述の如く構成したものであり、光沢を有するレーヨン繊維は、絹様の光沢を有することを特徴とするものである。従って、ソフトルアー本体にレーヨン繊維を混入すれば、レーヨン繊維の有する光沢により魚へのアピールを向上させることができるため、高い集魚効果を得ることが可能となる。
【００１７】
また、生分解性樹脂にて形成したソフトルアーは、空気中の水分や原料の樹脂、可塑剤自体に含まれる水分により、時間の経過とともに分解する。また、光沢素材又はカラーリング素材としてこのソフトルアーに混入するレーヨン繊維は、親水性であり水分を含みやすい。そのため、レーヨン繊維に含まれる水分により、更にソフトルアーの分解性を高めることが可能となる。また、レーヨン繊維はセルロースで構成された化学繊維であることから、レーヨン繊維自体も生分解性であることから、生分解性樹脂にて形成したソフトルアーの分解に平衡してレーヨン繊維も分解し、環境に与える影響を小さくすることが可能となる。
【００１８】
また、レーヨン繊維は、ビスコース法により紡糸したビスコースレーヨン、又は銅アンモニア法により紡糸したキュプラを用いるのが好ましい。ビスコースレーヨンは今日レーヨン繊維の中で最も多く生産されており、生産費用も安いため、容易かつ安価に光沢素材又はカラーリング素材を製造することが可能となる。また、キュプラは、レーヨン繊維の中でも特に優れた光沢を有しているため、ソフトルアーに混入することにより更に高い集魚効果を得ることが可能となる。
【００１９】
また、レーヨン繊維は、ソフトルアー本体に対して０．５ｗｔ％よりも少ない場合は、魚にアピールする光沢又はカラーリング効果が少なく集魚効果が低下し、３．０ｗｔ％よりも多い場合は、ソフトルアー本体の成形に支障をきたすものとなる。
【００２０】
また、レーヨン繊維の太さは、１７デニールよりも細い場合は、魚にアピールする光沢又はカラーリング効果が少なく集魚効果が低下し、３３０デニールよりも太い場合は、ソフトルアー本体の成形に支障をきたすものとなる。
【００２１】
また、レーヨン繊維の長さは、０．３ｍｍよりも短い場合は、魚にアピールする光沢又はカラーリング効果が少なく集魚効果が低下し、１０．０ｍｍよりも長い場合は、ソフトルアー本体の成形に支障をきたすものとなる。
【００２２】
また、ソフトルアー本体及び／又はレーヨン繊維を着色又は染色し、この着色又は染色に用いる着色剤又は染色剤に含まれる特定元素を、ソフトルアー本体及び／又はレーヨン繊維において、カドミュウム０．５ｐｐｍ、鉛５０．０ｐｐｍ、砒素３．５ｐｐｍ、銅３７．５ｐｐｍ、セレン０．７５ｐｐｍ、クロム５０．０ｐｐｍ、水銀０．５ｐｐｍ、フッ素１００．０ｐｐｍ、ニッケル２５．０ｐｐｍ、亜鉛１５０．０ｐｐｍ、モリブデン１．０ｐｐｍ以下とすることにより、環境に与える影響が少ない安全な製品を得ることができる。
【００２３】
【実施例】
以下、本発明の一実施例を説明すれば、ソフトルアーは脂肪族ポリエステル系の熱硬化エラストマー４０．０ｗｔ％と、不飽和脂肪酸を含有する可塑剤５５．０ｗｔ％、魚脂３．０ｗｔ％、長さ０．５ｍｍに裁断したビスコースレーヨン１．５ｗｔ％を、混合した。この混合は、６０℃で６０分混合させた後、重合開始剤０．５ｗｔ％を添加し、更に６０℃で１０分混合する。この混合後、射出成型器で１２３℃の金型に注入し、２分加熱成形後、生分解性樹脂製ソフトルアーを得た。なお、本実施例で用いたビスコースレーヨンは、太さ３３０デニールであり、黒色に染色したものである。
【００２４】
この生分解性樹脂製ソフトルアーの一実施例は、図１に示す如く、（１）はソフトルアー本体であって、このソフトルアー本体（１）に混入したビスコースレーヨン（２）が、視覚により確認可能となっている。また、ビスコースレーヨン（２）は光沢を有していることから、この光沢により魚に対するアピール力が向上し、集魚効果を高めることが可能となる。また、本実施例のビスコースレーヨン（２）は、ソフトルアー本体（１）と異なる色に染色していることから、魚に対するアピール力は更に向上し、集魚効果をより高めることが可能となる。
【００２５】
また、第１比較例として、ソフトルアーは脂肪族ポリエステル系の熱硬化エラストマー４０．０ｗｔ％と、不飽和脂肪酸を含有する可塑剤５５．０ｗｔ％、魚脂３．０ｗｔ％、直径０．５ｍｍの円形に裁断したポリプロピレンフイルム１．５ｗｔ％を混合した。この混合は、６０℃で６０分混合させた後、重合開始剤０．５ｗｔ％を添加し、更に６０℃で１０分混合する。この混合後、射出成型器で１２３℃の金型に注入し、２分加熱成形後、生分解性樹脂製ソフトルアーを得た。なお、本比較例で用いたポリプロピレンフィルムは、厚さ０．５ｍｍであって、黒色の顔料で塗布した後に金属蒸着したものである。
【００２６】
また、第２比較例として、ソフトルアーは脂肪族ポリエステル系の熱硬化エラストマー４０．０ｗｔ％と、不飽和脂肪酸を含有する可塑剤５５．０ｗｔ％、魚脂３．０ｗｔ％、直径０．５ｍｍの円形に裁断した上質紙１．５ｗｔ％を混合した。この混合は、６０℃で６０分混合させた後、重合開始剤０．５ｗｔ％を添加し、更に６０℃で１０分混合する。この混合後、射出成型器で１２３℃の金型に注入し、２分加熱成形後、生分解性樹脂製ソフトルアーを得た。なお、本比較例で用いた上質紙は、厚さ０．５ｍｍであって、光輝性のある黒色の顔料で塗布したものである。
【００２７】
上記の本発明実施例と比較例において、本発明実施例ではビスコースレーヨン（２）を、比較例ではポリプロピレンフイルム及び上質紙をラメ材として用いた以外は、全て同一の組成とした。そして、これらのソフトルアーで平成１４年１２月３日埼玉県幸手市の吉羽園にて実釣比較試験を行った。その結果、本発明実施例のソフトルアーでは、ラージマウスバスが８匹、比較例のソフトルアーのうち、ポリプロピレンフイルムをラメ材として用いた場合は、ラージマウスバスが７匹、上質紙をラメ材として用いた場合は、ラージマウスバスが７匹の釣果で、ビスコースレーヨン（２）と、紙小片及びポリプロピレンフイルムとの差異は認められなかった。
【００２８】
また、ビスコースレーヨン（２）は、上記実施例において、一般的に用いられている普通レーヨンと呼ばれるものを使用しているが、その他にも、繊維内を中空に加工したものや、全体の形状を扁平に加工したものなど、あらゆる種類のものを使用することが可能である。
【００２９】
【発明の効果】
本発明は上述の如く、生分解性樹脂にて形成したソフトルアー本体に、光沢素材又はカラーリング素材としてレーヨン繊維を混入した場合にも、光沢素材又はカラーリング素材が自然界に長期間残存することなくソフトルアーの全てを比較的短期間で分解し、環境に与える影響を最小限にすることを可能とする。また、光沢を有するレーヨン繊維を光沢素材としてソフトルアー本体に混入することにより、魚にアピールすることが可能であり、集魚効果を向上させることができる。また、レーヨン繊維は親水性で染色が容易であり、光沢のあるカラーリング素材として使用することが可能であるため、染色後に金属蒸着するという手間が省け、カラーリング素材を容易かつ安価に製造することができる。
【図面の簡単な説明】
【図１】ソフトルアーの一例を示す斜視図である。
【符号の説明】
１    ソフトルアー本体
２    ビスコースレーヨン
【図１】
2004313054.tif 000003